ТКАНЬ

Полезная модель относится к производству текстильных материалов, в частности к однослойным тканям, предназначенным преимущественно для использования в виде составной части многослойного пакета ткани для одежды, используемой в экстремальных условиях .
Известна ткань вафельного переплетения, на поверхности которой образован рельефный рисунок в ввде квадратиков с выпуклыми сторонами и вогнутой серединой. Выпуклые стороны квадратиков образованы за счет длинных основных и уточных перекрьггий, а вогнутая середина - за счёт коротких (одиночных) основных и уточных перекрытий. Степень рельефности узора зависит от линейной плотности основных и уточных нитей, плотности ткани по основе и утку. Строение и проектирование тканей. О.С.Кутепов, Москва: Легпромбытиздат, 1988г., стр.42-43 .
Техническим результатом является создание ткани с комплексом теплофизических свойств таких как теплопроводность, температурапроводность и термическое сопротивление при одновременном повышении прочности и эластичности, которые обеспечиваются видом исходных нитей (основа сверхвысокомодульные нити, уток - стеклянные нити),при сохранении их теплофизических свойств, а также рельефной поверхностью самой ткакм. Рельефность поверхности ткани служит для создания воздушной прослойки при конструировании пакетов материалов для заданных условий эксплуатации и обеспечивает повышение их термического сопротивления. Улучшерше теплофизических показателей не вызывает потребности увеличения её объёмной массы.
Поставленная задача достигается тем, что в ткани на основе вафельного переплетения каждая последующая стеклянная уточная нить с первой по третью слева раппорта и с первой по четвёртую справа раппорта (фиг. 1,а) перекрывает число основных сверхвысокомодульных нитей в раппорте переплетения равном двенадати нитям до одиночного ряда основных перекрытий, прилегающего через одиночные уточные перекрытия непосредственно к прямоугольной площади в раппорте переплетения, образованной сплошными основными перекрытиями над нитями утка, с правой стороны большее число п основных нитей, чем с левой, где ...3 основных нитей, образуя несимметричные уточные перекрытия справа и слева раппорта переплетения. Каждая последующая уточная нить с четвёртой по восьмую переплетена слева раппорта и с пятой по девятую справа раппорта переплетена с двумя крайними основными нитями полотняным переплетением. Каждая последующая уточная нить с девятой по двенадцатую слева раппорта и с десятой по двенадцатого справа раппорта перекрывает число основных нитей в раппорте переплетения, равном двенадцати нитям, до одиночного ряда основных перекрытий, прилегающего через одиночные уточные перекрытия
МКИ D 03 D 15/12
Ткань.
непосредственно к прямоугольной площади в раппорте переплетения, образоваршой сплошными основными перекрытиями над уточными нитями, причём с левой стороны большее число п основных нитей, где ...3 основных нитей, чем справа, образуя несимметричные уточные перекрьггия справа и слева раппорта переплетения, формируя на ткани ритмический наклонный рельеф с выпуклостями и вогнутостями.
На фигуре 1 изображено: 1а - рисунок переплетения; 1 б - разрез ткани по утку; 1в - разрез ткани по основе.
Закрашенные квадраты - основные перекрытия, незакрашенные - уточные.
Заявленную ткань вырабатывают на станке СТБ 2-220 с ремизоподъемной кареткой КРУЗ-20. Навой со сверхвысокомодульными нитями линейной плотностью 58,8 текс поступает на ткацкий станок с ленточной сновальной машины СЛ-250-Х. Частота врашения главного вала п 220об/мин. Число ремизок равно двенадцати, номер берда , число нитей в зуб берда , ,  нит./дм. Уток линейной плотности 114 текс поступает на станок на конических бобинах крестовой намотки с завода стекловолокна. Нитание утком происходит через накопитель.
Нолученная ткань характеризуется показателями:
-объёмная плотность р 950-1100 кг/м ;
-коэффициент теплопроводности А, 0,045-0,06
-коэффициент температуропроводности ,7-3,4 м /с;
-тепловое сопротивление ,017-0,03 м К/Вт;
Теплофизические показатели высчитывались исходя из эксперементально полученных данных времени прохождения теплового потока через ткань на установке Государственного университета технологии и дизайна методом двух температурно-временных интервалов. ПрорекгфШ ШШ Щ фте, проф.Ф.Ф.Бездудный